(57)【特許請求の範囲】
【請求項１】
マイナスフレネルレンズ形状である第１の領域を有する内面と、且つ凹凸形状である第２の領域を有する外面と、を有する構造体と、
前記構造体の内面に密接する高屈折率材料層と、
前記高屈折率材料層を介して前記構造体上に設けられた面発光体と、を有し、
前記構造体及び前記高屈折率材料層は、透光性を有し、
前記高屈折率材料層の屈折率は、前記構造体の屈折率よりも０．１以上高く、
前記構造体は、同一の材料を用いて一体成型されたものであり、
前記面発光体は、発光領域を有し、
前記発光領域と前記第１の領域と前記第２の領域とは、同心円状に位置し、
前記第１の領域は、前記発光領域よりも広く、
前記第２の領域は、前記第１の領域よりも広いことを特徴とする照明装置。
【請求項２】
マイナスフレネルレンズ形状である第１の領域を有する内面と、且つ凹凸形状である第２の領域を有する外面と、を有する構造体と、
前記構造体の内面に密接する高屈折率材料層と、
前記高屈折率材料層を介して前記構造体上に設けられた面発光体と、を有し、
前記構造体及び前記高屈折率材料層は、透光性を有し、
前記高屈折率材料層の屈折率は、前記構造体の屈折率よりも０．１以上高く、
前記構造体は、同一の材料を用いて一体成型されたものであり、
前記面発光体は、発光領域を有し、
前記発光領域と前記第１の領域と前記第２の領域とは、同心円状に位置し、
前記第１の領域は、前記発光領域よりも広く、
前記第２の領域は、前記第１の領域よりも広く、
前記高屈折率材料層は、臭素を有する樹脂を含むことを特徴とする照明装置。
【請求項３】
請求項１または請求項２において、
前記凹凸形状が、フレネルレンズ形状であることを特徴とする照明装置。
【請求項４】
請求項１乃至請求項３のいずれか一項において、
前記面発光体が、有機エレクトロルミネッセンスを利用して発光を行うことを特徴とする照明装置。
【発明の詳細な説明】
【技術分野】
【０００１】
本発明は、照明装置に関する。特に、面発光体を光源とする照明装置に関する。
【背景技術】
【０００２】
近年、有機エレクトロルミネッセンス（以下、有機ＥＬともいう）を利用する光源を備えた照明装置の開発が活発に行われている。なお、当該光源は、面発光体であり、発光される光の指向性が弱い。また、一般的に当該光源に含まれる発光領域の屈折率は、大気の屈折率よりも高い。したがって、当該光源から発光される光の一部は、大気との界面において全反射することになる。その結果、当該光源が発する光のうち、外部（大気中）へと放出される光の割合（以下、光取り出し効率ともいう）が低下してしまうという問題がある。
【０００３】
この問題を解決するために、光源の表面に構造体を設ける構成が開示されている。例えば、非特許文献１では、高屈折率ガラス基板と高屈折率レンズとを組み合わせる構成、及び高屈折率ガラス基板と大気の界面に凹凸構造を設ける構成が開示されている。当該構成によって、光取り出し効率の改善を図ることが可能である。
【先行技術文献】
【非特許文献】
【０００４】
【非特許文献１】「Ｗｈｉｔｅ  ｏｒｇａｎｉｃ  ｌｉｇｈｔ−ｅｍｉｔｔｉｎｇ  ｄｉｏｄｅｓ  ｗｉｔｈ  ｆｌｕｏｒｅｓｃｅｎｔ  ｔｕｂｅ  ｅｆｆｉｃｉｅｎｃｙ」，Ｎａｔｕｒｅ，１４  Ｍａｙ  ２００９，Ｖｏｌ．４５９，ｐ．２３４−２３９
【発明の概要】
【発明が解決しようとする課題】
【０００５】
ただし、非特許文献１で開示される構成に含まれる、透光性及び高屈折率を備えた材料（例えば、ガラスや樹脂など）は種類が少なく高価である。そのため、照明装置において当該構成を適用した場合、当該照明装置の製造コストが高くなるという問題がある。
【０００６】
上述した問題に鑑み、本発明の一態様は、光取り出し効率が高く、且つ製造コストが低い照明装置を提供することを目的の一とする。
【課題を解決するための手段】
【０００７】
本発明の一態様は、照明装置における光取り出し効率の向上を少量の高屈折率材料層を用いて実現することを要旨とする。
【０００８】
具体的には、本発明の一態様は、内面がマイナスフレネルレンズ形状である領域を含み、且つ外面が凹凸形状である領域を含む構造体と、構造体の内面に密接する高屈折率材料層と、高屈折率材料層を介して構造体上に設けられた面発光体と、を有し、構造体及び高屈折率材料層は、透光性を有し、高屈折率材料層の屈折率、及び面発光体に含まれる発光領域の屈折率は、構造体の屈折率よりも０．１以上高い（高屈折率材料層の屈折率をｎＡ、面発光体に含まれる発光領域の屈折率をｎＢ、構造体の屈折率をｎＣとした時に、ｎＡ≧ｎＣ＋０．１且つｎＢ≧ｎＣ＋０．１）ことを特徴とする照明装置である。
【０００９】
なお、上記構成において、高屈折率材料層の屈折率が面発光体に含まれる発光領域の屈折率から０．１低い値以上である（ｎＡ≧ｎＢ−０．１）ことが好ましい。さらに、高屈折率材料層の屈折率が面発光体に含まれる発光領域の屈折率以上である（ｎＡ≧ｎＢ）ことがより好ましい。
【００１０】
ただし、高屈折率材料層の屈折率が面発光体に含まれる発光領域の屈折率と比較して高すぎる場合、屈折率段差に起因する当該高屈折率材料層界面における反射の影響が大きくなる。したがって、上記構成において、高屈折率材料層の屈折率が面発光体に含まれる発光領域の屈折率から０．１高い値以下である（ｎＢ＋０．１≧ｎＡ）ことが好ましい。
【００１１】
以上のことから、上記構成において、高屈折率材料層の屈折率が面発光体に含まれる発光領域の屈折率から０．１低い値以上であり、且つ０．１高い値以下である（ｎＢ＋０．１≧ｎＡ≧ｎＢ−０．１）ことが好ましい。さらに、高屈折率材料層の屈折率が面発光体に含まれる発光領域の屈折率以上であり、且つ０．１高い値以下である（ｎＢ＋０．１≧ｎＡ≧ｎＢ）ことがより好ましい。
【発明の効果】
【００１２】
本発明の一態様の照明装置は、内面がマイナスフレネルレンズ形状である領域を含む構造体と、当該内面に密接する高屈折率材料層と、を有する。なお、当該高屈折率材料層は、当該内面に密接する領域においてフレネルレンズ形状となる。これにより、当該高屈折率材料層を介して当該構造体上に設けられた面発光体の光取り出し効率を向上させることが可能である。また、当該高屈折率材料層は、少なくとも当該構造体のマイナスフレネルレンズ形状を埋めることで、当該構造体との界面においてフレネルレンズ形状である領域を含む面を備える。したがって、当該照明装置においては、高屈折率材料層の使用量を低減することが可能である。以上により、光取り出し効率が高く、且つ製造コストが低い照明装置を提供することが可能となる。
【図面の簡単な説明】
【００１３】
【図１】照明装置の構成例を示す図。
【図２】（Ａ）、（Ｂ）照明装置の構成例を示す図。
【図３】（Ａ）〜（Ｃ）光源の構成例を示す図。
【図４】（Ａ）〜（Ｃ）照明装置の構成例を示す図。
【図５】（Ａ）、（Ｂ）電子機器の一例を示す図。
【発明を実施するための形態】
【００１４】
以下では、本発明の実施の形態について図面を用いて詳細に説明する。ただし、本発明は以下の説明に限定されず、本発明の趣旨およびその範囲から逸脱することなくその形態および詳細を様々に変更し得ることは、当業者であれば容易に理解される。したがって、本発明は以下に示す実施の形態の記載内容に限定して解釈されるものではない。
【００１５】
＜照明装置の構成例＞
図１は、本発明の一態様の照明装置の構成例を示す図である。図１に示す照明装置は、透光性を備えた構造体１０と、構造体１０上に設けられ且つ透光性を備えた高屈折率材料層２０と、高屈折率材料層２０上に設けられ且つ面発光を行うことが可能な面発光体３０とを有する。さらに、高屈折率材料層２０の屈折率及び面発光体３０に含まれる発光領域の屈折率は、構造体１０の屈折率よりも０．１以上高い（高屈折率材料層の屈折率をｎＡ、面発光体に含まれる発光領域の屈折率をｎＢ、構造体の屈折率をｎＣとした時に、ｎＡ≧ｎＣ＋０．１且つｎＢ≧ｎＣ＋０．１）。なお、図１に示す照明装置は、面発光体３０が発する光を高屈折率材料層２０及び構造体１０を介して外部へと放射する照明装置である。
【００１６】
なお、図１に示す照明装置において、高屈折率材料層２０の屈折率が面発光体３０に含まれる発光領域の屈折率から０．１低い値以上である（ｎＡ≧ｎＢ−０．１）ことが好ましい。さらに、高屈折率材料層２０の屈折率が面発光体３０に含まれる発光領域の屈折率以上である（ｎＡ≧ｎＢ）ことがより好ましい。
【００１７】
ただし、高屈折率材料層２０の屈折率が面発光体３０に含まれる発光領域の屈折率と比較して高すぎる場合、屈折率段差に起因する高屈折率材料層２０界面における反射の影響が大きくなる。したがって、図１に示す照明装置において、高屈折率材料層２０の屈折率が面発光体３０に含まれる発光領域の屈折率から０．１高い値以下である（ｎＢ＋０．１≧ｎＡ）ことが好ましい。
【００１８】
以上のことから、図１に示す照明装置において、高屈折率材料層２０の屈折率が面発光体３０に含まれる発光領域の屈折率から０．１低い値以上であり、且つ０．１高い値以下である（ｎＢ＋０．１≧ｎＡ≧ｎＢ−０．１）ことが好ましい。さらに、高屈折率材料層２０の屈折率が面発光体３０に含まれる発光領域の屈折率以上であり、且つ０．１高い値以下である（ｎＢ＋０．１≧ｎＡ≧ｎＢ）ことがより好ましい。
【００１９】
構造体１０は、内面（第１の面）がマイナスフレネルレンズ形状である領域を含み、且つ外面（第１の面と反対側の第２の面）がフレネルレンズ形状である領域を含む。また、高屈折率材料層２０は、少なくとも構造体１０の内面のマイナスフレネルレンズ形状である領域を埋めて設けられる。したがって、高屈折率材料層２０は、構造体１０との界面においてフレネルレンズ形状となる領域を含むことになる。なお、高屈折率材料層２０の面発光体３０側の面の形状は、特定の形状に限定されない。ただし、当該面上に面発光体３０が設けられるため、当該面は平面形状又は略平面形状であることが好ましい。
【００２０】
なお、構造体１０の外面は、フレネルレンズ形状である領域を含む面である必要はない。例えば、当該外面が、マイクロレンズアレイ形状である領域を含む面であるなど各種の凹凸形状である領域を含む面とすることが可能である。他方、構造体１０の内面は、マイナスフレネルレンズ形状である領域を含む面であることが好ましい。例えば、当該内面がマイクロレンズアレイ形状である領域を含む面である場合は、面発光体３０と比較して高屈折率材料層２０からなる各マイクロレンズのサイズが小さくなる。そのため、そのような場合には、当該各マイクロレンズにおいて面発光体３０から発せられる光の一部が反射され、光取り出し効率が低下する可能性がある。
【００２１】
また、図１に示すように、高屈折率材料層２０のフレネルレンズ形状である領域（Ａｒｅａ２０）が面発光体３０に含まれる発光領域（Ａｒｅａ３０に含まれる領域）よりも広いことが好ましい。これにより、面発光体３０の光取り出し効率を向上させることが可能である。同様の理由から、構造体１０のフレネルレンズ形状である領域（Ａｒｅａ１０）が高屈折率材料層２０のフレネルレンズ形状である領域（Ａｒｅａ２０）よりも広いことが好ましい。
【００２２】
図１に示す照明装置は、フレネルレンズ形状となる領域を含む面を備えた高屈折率材料層２０を有する。これにより、高屈折率材料層２０を介して構造体１０上に設けられた面発光体３０の光取り出し効率を向上させることが可能である。また、高屈折率材料層２０のフレネルレンズ形状となる面は、構造体１０のマイナスフレネルレンズ形状を高屈折率材料層２０で埋めることによって設けられる。したがって、当該照明装置においては、高屈折率材料層の使用量を低減することが可能である。以上により、光取り出し効率が高く、且つ製造コストが低い照明装置を提供することが可能となる。
【００２３】
＜具体例＞
次いで、図１に示した照明装置の構成要素の具体例について述べる。
【００２４】
＜構造体１０の具体例＞
構造体１０は、ガラス又は樹脂などを適用することができる。なお、当該樹脂としては、ポリエステル樹脂、ポリアクリルニトリル樹脂、ポリイミド樹脂、ポリメチルメタクリレート樹脂、ポリカーボネート樹脂、ポリエーテルスルホン樹脂、ポリアミド樹脂、シクロオレフィン樹脂、ポリスチレン樹脂、ポリアミドイミド樹脂、またはポリ塩化ビニル樹脂などを用いることができる。これらの材料は、種類が豊富なため安価での入手が可能であり、且つ材料選択の自由度も高い。また、材料選択の自由度が高いため、製造方法の選択の自由度も高い。
【００２５】
また、構造体１０の内面形状及び外面形状の形成方法としては、金型を用いる方法を適用することができる。特に、同一の材料を用いて射出成型法等により一体成型すると、それぞれの構造の間に屈折率段差が生じ難く、迷光の発生を抑制することができる。これにより、面発光体３０の光取り出し効率を向上することが可能である。また、構造体１０の内面形状及び外面形状の形成方法として、エッチング法、砥粒加工法（サンドブラスト法）、マイクロブラスト加工法、液滴吐出法、印刷法（スクリーン印刷やオフセット印刷などパターンが形成される方法）及びスピンコート法などの塗布法、ディッピング法、ディスペンサ法、インプリント法、ナノインプリント法などを適用することもできる。
【００２６】
また、構造体１０は単層であっても、複数の層を積層したものであってもよい。例えば、透光性とバリア性を有する無機材料膜を高屈折率材料層２０との界面に備える構成とすることが好ましい。なお、当該無機材料膜としては、酸化珪素膜、酸化窒化珪素膜を適用することが可能である。当該無機材料膜は、光取り出し効率を低下させることなく、面発光体３０への不純物の拡散を防ぐことができる。例えば、面発光体３０が有機ＥＬを利用して発光する場合、水分等の不純物が面発光体３０内部へ侵入することを抑制し、当該照明装置の信頼性を向上することが可能である。
【００２７】
また、構造体１０は、複数の部材を組み合わせた構成であってもよい。例えば、図２（Ａ）に示すように、当該構造体をフレネルレンズ形状である領域を含む面を備えた部材１１と、マイナスフレネルレンズ形状である領域を含む面を備えた部材１２とによって構成すること、又は図２（Ｂ）に示すように、当該構造体をフレネルレンズ形状である領域を含む面を備えた部材１１と、マイナスフレネルレンズ形状である領域を含む面を備えた部材１２と、部材１１及び部材１２に挟持された部材１３とによって構成することなどが可能である。なお、複数の部材を貼り合わせた構成とする場合、各部材及び接着剤の屈折率を実質的に同じ（屈折率の差が０．１未満）とする構成が好ましい。これにより、構造体１０内部の屈折率段差を抑制できる。その結果、迷光を減らすことができ、面発光体３０が発する光の取り出し効率を向上できる。
【００２８】
＜高屈折率材料層２０の具体例＞
高屈折率材料層２０は、高屈折率のガラス又は樹脂などを適用することができる。なお、高屈折率の樹脂としては、臭素が含まれる樹脂、硫黄が含まれる樹脂などが挙げられる。具体的には、含硫黄ポリイミド樹脂、エピスルフィド樹脂、チオウレタン樹脂、又は臭素化芳香族樹脂などを用いることができる。また、ＰＥＴ（ポリエチレンテレフタラート）、ＴＡＣ（トリアセチルセルロース）なども用いることができる。
【００２９】
また、高屈折率材料層２０の形成方法としては、接着強度や加工のしやすさなどを考慮し、材料にあった種々の方法を適宜選択すればよい。例えば、上記樹脂などをスピンコート法、スクリーン印刷法を用いて成膜し、熱または光によって硬化することで高屈折率材料層２０を形成することができる。
【００３０】
また、高屈折率材料層２０は単層であっても、複数の層を積層したものであってもよい。ここで、高屈折率材料層２０を複数の層の積層によって構成する場合、当該積層が無機材料膜（特に窒化膜）を含む構成とすることが好ましい。例えば、当該無機材料膜としては窒化珪素膜、窒化アルミ膜、窒化酸化珪素膜、酸化アルミ膜等を適用することができる。当該無機材料膜は、光取り出し効率を低下させることなく、面発光体３０への不純物の拡散を防ぐことができる。例えば、面発光体３０が有機ＥＬを利用して発光する場合、水分等の不純物が面発光体３０内部へ侵入することを抑制し、当該照明装置の信頼性を向上することが可能である。
【００３１】
＜面発光体３０の具体例＞
面発光体３０としては、有機ＥＬを利用した光源を備える構成とすることが可能である。当該光源は、第１の電極、第２の電極、並びに発光物質を含む有機層を備える。第１の電極と第２の電極は一方が陽極として機能し、他方が陰極として機能する。発光物質を含む有機層は第１の電極と第２の電極の間に設けられ、当該有機層の構成は第１の電極と第２の電極の極性、及び材質に合わせて適宜選択すればよい。以下に、当該光源の構成の一例を例示するが、面発光体３０の構成がこれに限定されないことは言うまでもない。
【００３２】
（光源の構成例１）
図３（Ａ）は、光源の構成例を示す図である。図３（Ａ）に示す光源は、陽極３１と陰極３２の間に発光物質を含む有機層３３が挟んで設けられている。
【００３３】
陽極３１と陰極３２の間に、閾値電圧より高い電圧を印加すると、発光物質を含む有機層３３に陽極３１の側から正孔（ホール）が注入され、陰極３２の側から電子が注入される。注入された電子と正孔は発光物質を含む有機層３３において再結合し、当該発光物質が発光する。
【００３４】
発光物質を含む有機層３３は、少なくとも発光物質を含む発光層を備えていればよく、発光層以外の層と積層された構造であっても良い。発光層以外の層としては、例えば正孔注入性の高い物質、正孔輸送性の高い物質、電子輸送性の高い物質、電子注入性の高い物質、並びにバイポーラ性（電子及び正孔の輸送性の高い）の物質等を含む層が挙げられる。具体的には、正孔注入層、正孔輸送層、発光層、正孔阻止層（ホールブロッキング層）、電子輸送層、電子注入層等が挙げられ、これらを陽極３１側から適宜積層して用いることができる。
【００３５】
（光源の構成例２）
図３（Ｂ）は、図３（Ａ）に示した光源とは異なる構成を有する光源の構成例を示す図である。図３（Ｂ）に示す光源は、陽極３１と陰極３２の間に発光物質を含む有機層３３が挟んで設けられている。さらに、陰極３２と発光物質を含む有機層３３との間には中間層３４が設けられている。なお、当該光源の発光物質を含む有機層３３には、上述の光源の構成例１と同様の構成を適用することが可能であり、詳細については、光源の構成例１の記載を参酌できる。
【００３６】
中間層３４は少なくとも電荷発生領域を含んで形成されていればよく、電荷発生領域以外の層と積層された構成であってもよい。例えば、電荷発生領域３４ｃ、電子リレー層３４ｂ、及び電子注入バッファー３４ａが陰極３２側から順次積層された構造を適用することができる。
【００３７】
中間層３４における電子と正孔の挙動について説明する。陽極３１と陰極３２の間に、閾値電圧より高い電圧を印加すると、電荷発生領域３４ｃにおいて、正孔（ホール）と電子が発生し、正孔は陰極３２へ移動し、電子は電子リレー層３４ｂへ移動する。電子リレー層３４ｂは電子輸送性が高く、電荷発生領域３４ｃで生じた電子を電子注入バッファー３４ａに速やかに受け渡す。電子注入バッファー３４ａは発光物質を含む有機層３３に電子を注入する障壁を緩和し、発光物質を含む有機層３３への電子注入効率を高める。従って、電荷発生領域３４ｃで発生した電子は、電子リレー層３４ｂと電子注入バッファー３４ａを経て、発光物質を含む有機層３３のＬＵＭＯ準位に注入される。
【００３８】
また、電子リレー層３４ｂは、電荷発生領域３４ｃを構成する物質と電子注入バッファー３４ａを構成する物質が界面で反応し、互いの機能が損なわれてしまう等の相互作用を防ぐことができる。
【００３９】
（光源の構成例３）
図３（Ｃ）は、図３（Ａ）、（Ｂ）に示した光源とは異なる構成を有する光源の構成例を示す図である。図３（Ｃ）に示す光源は、陽極３１と陰極３２の間に発光物質を含む有機層３３ａ、３３ｂが２つ挟んで設けられている。さらに、発光物質を含む有機層３３ａと、発光物質を含む有機層３３ｂとの間には中間層３４が設けられている。なお、陽極３１と陰極３２に挟持される発光物質を含む有機層は二つに限定されない。すなわち、発光物質を含む有機層の間に中間層を挟んで、発光物質を含む有機層を陽極３１と陰極３２の間に三つ以上積層してもよい。なお、当該光源の構成例３の発光物質を含む有機層３３ａ、３３ｂには、上述の光源の構成例１と同様の構成を適用することが可能である。また、当該光源の構成例３の中間層３４には、上述の光源の構成例２と同様の構成を適用することが可能である。よって、これらの詳細については、光源の構成例１、又は光源の構成例２の記載を参酌できる。
【００４０】
発光物質を含む有機層の間に設けられた中間層３４における電子と正孔の挙動について説明する。陽極３１と陰極３２の間に、閾値電圧より高い電圧を印加すると、中間層３４において正孔（ホール）と電子が発生し、正孔は陰極３２側に設けられた発光物質を含む有機層３３ｂへ移動し、電子は陽極３１側に設けられた発光物質を含む有機層３３ａへ移動する。発光物質を含む有機層３３ｂに注入された正孔は、陰極３２側から注入された電子と再結合し、当該発光物質が発光する。また、発光物質を含む有機層３３ａに注入された電子は、陽極３１側から注入された正孔と再結合し、当該発光物質が発光する。すなわち、中間層３４において発生した正孔と電子は、それぞれ異なる発光物質を含む有機層において発光に至る。
【００４１】
なお、発光物質を含む有機層同士を接して設けることで、両者の間に中間層と同じ構成が形成される場合は、発光物質を含む有機層同士を接して設けることができる。具体的には、発光物質を含む有機層の一方の面に電荷発生領域が形成されていると、当該電荷発生領域は中間層の電荷発生領域として機能するため、発光物質を含む有機層同士を接して設けることができる。
【００４２】
光源の構成例１乃至構成３は、互いに組み合わせることができる。例えば、光源の構成例３の陰極３２と発光物質を含む有機層３３ｂの間に中間層を設けることもできる。
【００４３】
（光源に用いることができる材料）
次いで、上述した構成を備える光源に用いることができる具体的な材料について、陽極３１、陰極３２、発光物質を含む有機層３３、電荷発生領域３４ｃ、電子リレー層３４ｂ、並びに電子注入バッファー３４ａの順に説明する。
【００４４】
（陽極３１に用いることができる材料）
陽極３１は、仕事関数の大きい（具体的には４．０ｅＶ以上が好ましい）金属、合金、電気伝導性化合物、およびこれらの混合物などを用いることが好ましい。具体的には、例えば、酸化インジウム−酸化スズ（ＩＴＯ：Ｉｎｄｉｕｍ  Ｔｉｎ  Ｏｘｉｄｅ）、珪素若しくは酸化珪素を含有した酸化インジウム−酸化スズ、酸化インジウム−酸化亜鉛（Ｉｎｄｉｕｍ  Ｚｉｎｃ  Ｏｘｉｄｅ）、酸化タングステン及び酸化亜鉛を含有した酸化インジウム等が挙げられる。
【００４５】
これらの導電性金属酸化物膜は、通常スパッタリング法により成膜されるが、ゾル−ゲル法などを応用して作製しても構わない。例えば、酸化インジウム−酸化亜鉛膜は、酸化インジウムに対し１〜２０ｗｔ％の酸化亜鉛を加えたターゲットを用いてスパッタリング法により形成することができる。また、酸化タングステン及び酸化亜鉛を含有した酸化インジウム膜は、酸化インジウムに対し酸化タングステンを０．５〜５ｗｔ％、酸化亜鉛を０．１〜１ｗｔ％含有したターゲットを用いてスパッタリング法により形成することができる。
【００４６】
この他、金（Ａｕ）、白金（Ｐｔ）、ニッケル（Ｎｉ）、タングステン（Ｗ）、クロム（Ｃｒ）、モリブデン（Ｍｏ）、鉄（Ｆｅ）、コバルト（Ｃｏ）、銅（Ｃｕ）、パラジウム（Ｐｄ）、チタン（Ｔｉ）、または金属材料の窒化物（例えば、窒化チタン等）、モリブデン酸化物、バナジウム酸化物、ルテニウム酸化物、タングステン酸化物、マンガン酸化物、チタン酸化物等が挙げられる。また、ポリ（３，４−エチレンジオキシチオフェン）／ポリ（スチレンスルホン酸）（ＰＥＤＯＴ／ＰＳＳ）、ポリアニリン／ポリ（スチレンスルホン酸）（ＰＡｎｉ／ＰＳＳ）等の導電性ポリマーを用いても良い。
【００４７】
但し、陽極３１と接して電荷発生領域を設ける場合には、仕事関数を考慮せずに様々な導電性材料を陽極３１に用いることができる。具体的には、仕事関数の大きい材料だけでなく、仕事関数の小さい材料を用いることもできる。
【００４８】
（陰極３２に用いることができる材料）
陰極３２に接して電荷発生領域を、発光物質を含む有機層３３との間に設ける場合、陰極３２は仕事関数の大小に関わらず様々な導電性材料を用いることができる。
【００４９】
なお、陰極３２および陽極３１のうち少なくとも一方を、透光性を備えた導電膜を用いて形成する。透光性を備えた導電膜としては、酸化タングステンを含むインジウム酸化物、酸化タングステンを含むインジウム亜鉛酸化物、酸化チタンを含むインジウム酸化物、酸化チタンを含むインジウム錫酸化物、インジウム錫酸化物、インジウム亜鉛酸化物、酸化ケイ素を添加したインジウム錫酸化物などを挙げることができる。また、光を透過する程度（好ましくは、５ｎｍ〜３０ｎｍ程度）の金属薄膜を用いることもできる。
【００５０】
（発光物質を含む有機層３３に用いることができる材料）
上述した発光物質を含む有機層３３を構成する各層に用いることができる材料について、以下に具体例を示す。
【００５１】
正孔注入層は、正孔注入性の高い物質を含む層である。正孔注入性の高い物質としては、例えば、モリブデン酸化物やバナジウム酸化物、ルテニウム酸化物、タングステン酸化物、マンガン酸化物等を用いることができる。この他、フタロシアニン（略称：Ｈ２Ｐｃ）や銅フタロシアニン（略称：ＣｕＰｃ）等のフタロシアニン系の化合物、或いはポリ（３，４−エチレンジオキシチオフェン）／ポリ（スチレンスルホン酸）（ＰＥＤＯＴ／ＰＳＳ）等の高分子等によっても正孔注入層を形成することができる。
【００５２】
なお、電荷発生領域を用いて正孔注入層を形成してもよい。正孔注入層に電荷発生領域を用いると、仕事関数を考慮せずに様々な導電性材料を陽極３１に用いることができるのは前述の通りである。
【００５３】
正孔輸送層は、正孔輸送性の高い物質を含む層である。正孔輸送性の高い物質としては、例えば、４，４’−ビス［Ｎ−（１−ナフチル）−Ｎ−フェニルアミノ］ビフェニル（略称：ＮＰＢまたはα−ＮＰＤ）やＮ，Ｎ’−ビス（３−メチルフェニル）−Ｎ，Ｎ’−ジフェニル−［１，１’−ビフェニル］−４，４’−ジアミン（略称：ＴＰＤ）、４−フェニル−４’−（９−フェニルフルオレン−９−イル）トリフェニルアミン（略称：ＢＰＡＦＬＰ）、４，４’，４’’−トリス（カルバゾール−９−イル）トリフェニルアミン（略称：ＴＣＴＡ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−（スピロ−９，９’−ビフルオレン−２−イル）−Ｎ―フェニルアミノ］ビフェニル（略称：ＢＳＰＢ）などの芳香族アミン化合物、３−［Ｎ−（９−フェニルカルバゾール−３−イル）−Ｎ−フェニルアミノ］−９−フェニルカルバゾール（略称：ＰＣｚＰＣＡ１）、３，６−ビス［Ｎ−（９−フェニルカルバゾール−３−イル）−Ｎ−フェニルアミノ］−９−フェニルカルバゾール（略称：ＰＣｚＰＣＡ２）、３−［Ｎ−（１−ナフチル）−Ｎ−（９−フェニルカルバゾール−３−イル）アミノ］−９−フェニルカルバゾール（略称：ＰＣｚＰＣＮ１）等が挙げられる。その他、４，４’−ジ（Ｎ−カルバゾリル）ビフェニル（略称：ＣＢＰ）、１，３，５−トリス［４−（Ｎ−カルバゾリル）フェニル］ベンゼン（略称：ＴＣＰＢ）、９−［４−（１０−フェニル−９−アントラセニル）フェニル］−９Ｈ−カルバゾール（略称：ＣｚＰＡ）等のカルバゾール誘導体、等を用いることができる。ここに述べた物質は、主に１０−６ｃｍ２／Ｖｓ以上の正孔移動度を有する物質である。但し、電子よりも正孔の輸送性の高い物質であれば、これら以外のものを用いてもよい。なお、正孔輸送性の高い物質を含む層は、単層のものだけでなく、上記物質からなる層が二層以上積層したものとしてもよい。
【００５４】
これ以外にも、ポリ（Ｎ−ビニルカルバゾール）（略称：ＰＶＫ）、ポリ（４−ビニルトリフェニルアミン）（略称：ＰＶＴＰＡ）、ポリ［Ｎ−（４−｛Ｎ’−［４−（４−ジフェニルアミノ）フェニル］フェニル−Ｎ’−フェニルアミノ｝フェニル）メタクリルアミド］（略称：ＰＴＰＤＭＡ）、ポリ［Ｎ，Ｎ’−ビス（４−ブチルフェニル）−Ｎ，Ｎ’−ビス（フェニル）ベンジジン］（略称：Ｐｏｌｙ−ＴＰＤ）などの高分子化合物を正孔輸送層に用いることができる。
【００５５】
発光層は、発光物質を含む層である。発光物質としては、以下に示す蛍光性化合物を用いることができる。例えば、Ｎ，Ｎ’−ビス［４−（９Ｈ−カルバゾール−９−イル）フェニル］−Ｎ，Ｎ’−ジフェニルスチルベン−４，４’−ジアミン（略称：ＹＧＡ２Ｓ）、４−（９Ｈ−カルバゾール−９−イル）−４’−（１０−フェニル−９−アントリル）トリフェニルアミン（略称：ＹＧＡＰＡ）、４−（９Ｈ−カルバゾール−９−イル）−４’−（９，１０−ジフェニル−２−アントリル）トリフェニルアミン（略称：２ＹＧＡＰＰＡ）、Ｎ，９−ジフェニル−Ｎ−［４−（１０−フェニル−９−アントリル）フェニル］−９Ｈ−カルバゾール−３−アミン（略称：ＰＣＡＰＡ）、ペリレン、２，５，８，１１−テトラ−ｔｅｒｔ−ブチルペリレン（略称：ＴＢＰ）、４−（１０−フェニル−９−アントリル）−４’−（９−フェニル−９Ｈ−カルバゾール−３−イル）トリフェニルアミン（略称：ＰＣＢＡＰＡ）、Ｎ，Ｎ’’−（２−ｔｅｒｔ−ブチルアントラセン−９，１０−ジイルジ−４，１−フェニレン）ビス［Ｎ，Ｎ’，Ｎ’−トリフェニル−１，４−フェニレンジアミン］（略称：ＤＰＡＢＰＡ）、Ｎ，９−ジフェニル−Ｎ−［４−（９，１０−ジフェニル−２−アントリル）フェニル］−９Ｈ−カルバゾール−３−アミン（略称：２ＰＣＡＰＰＡ）、Ｎ−［４−（９，１０−ジフェニル−２−アントリル）フェニル］−Ｎ，Ｎ’，Ｎ’−トリフェニル−１，４−フェニレンジアミン（略称：２ＤＰＡＰＰＡ）、Ｎ，Ｎ，Ｎ’，Ｎ’，Ｎ’’，Ｎ’’，Ｎ’’’，Ｎ’’’−オクタフェニルジベンゾ［ｇ，ｐ］クリセン−２，７，１０，１５−テトラアミン（略称：ＤＢＣ１）、クマリン３０、Ｎ−（９，１０−ジフェニル−２−アントリル）−Ｎ，９−ジフェニル−９Ｈ−カルバゾール−３−アミン（略称：２ＰＣＡＰＡ）、Ｎ−［９，１０−ビス（１，１’−ビフェニル−２−イル）−２−アントリル］−Ｎ，９−ジフェニル−９Ｈ−カルバゾール−３−アミン（略称：２ＰＣＡＢＰｈＡ）、Ｎ−（９，１０−ジフェニル−２−アントリル）−Ｎ，Ｎ’，Ｎ’−トリフェニル−１，４−フェニレンジアミン（略称：２ＤＰＡＰＡ）、Ｎ−［９，１０−ビス（１，１’−ビフェニル−２−イル）−２−アントリル］−Ｎ，Ｎ’，Ｎ’−トリフェニル−１，４−フェニレンジアミン（略称：２ＤＰＡＢＰｈＡ）、９，１０−ビス（１，１’−ビフェニル−２−イル）−Ｎ−［４−（９Ｈ−カルバゾール−９−イル）フェニル］−Ｎ−フェニルアントラセン−２−アミン（略称：２ＹＧＡＢＰｈＡ）、Ｎ，Ｎ，９−トリフェニルアントラセン−９−アミン（略称：ＤＰｈＡＰｈＡ）、クマリン５４５Ｔ、Ｎ，Ｎ’−ジフェニルキナクリドン（略称：ＤＰＱｄ）、ルブレン、５，１２−ビス（１，１’−ビフェニル−４−イル）−６，１１−ジフェニルテトラセン（略称：ＢＰＴ）、２−（２−｛２−［４−（ジメチルアミノ）フェニル］エテニル｝−６−メチル−４Ｈ−ピラン−４−イリデン）プロパンジニトリル（略称：ＤＣＭ１）、２−｛２−メチル−６−［２−（２，３，６，７−テトラヒドロ−１Ｈ，５Ｈ−ベンゾ［ｉｊ］キノリジン−９−イル）エテニル］−４Ｈ−ピラン−４−イリデン｝プロパンジニトリル（略称：ＤＣＭ２）、Ｎ，Ｎ，Ｎ’，Ｎ’−テトラキス（４−メチルフェニル）テトラセン−５，１１−ジアミン（略称：ｐ−ｍＰｈＴＤ）、７，１４−ジフェニル−Ｎ，Ｎ，Ｎ’，Ｎ’−テトラキス（４−メチルフェニル）アセナフト［１，２−ａ］フルオランテン−３，１０−ジアミン（略称：ｐ−ｍＰｈＡＦＤ）、２−｛２−イソプロピル−６−［２−（１，１，７，７−テトラメチル−２，３，６，７−テトラヒドロ−１Ｈ，５Ｈ−ベンゾ［ｉｊ］キノリジン−９−イル）エテニル］−４Ｈ−ピラン−４−イリデン｝プロパンジニトリル（略称：ＤＣＪＴＩ）、２−｛２−ｔｅｒｔ−ブチル−６−［２−（１，１，７，７−テトラメチル−２，３，６，７−テトラヒドロ−１Ｈ，５Ｈ−ベンゾ［ｉｊ］キノリジン−９−イル）エテニル］−４Ｈ−ピラン−４−イリデン｝プロパンジニトリル（略称：ＤＣＪＴＢ）、２−（２，６−ビス｛２−［４−（ジメチルアミノ）フェニル］エテニル｝−４Ｈ−ピラン−４−イリデン）プロパンジニトリル（略称：ＢｉｓＤＣＭ）、２−｛２，６−ビス［２−（８−メトキシ−１，１，７，７−テトラメチル−２，３，６，７−テトラヒドロ−１Ｈ，５Ｈ−ベンゾ［ｉｊ］キノリジン−９−イル）エテニル］−４Ｈ−ピラン−４−イリデン｝プロパンジニトリル（略称：ＢｉｓＤＣＪＴＭ）、ＳＤ１（商品名；ＳＦＣ  Ｃｏ．，  Ｌｔｄ製）などが挙げられる。
【００５６】
また、発光物質としては、以下に示す燐光性化合物を用いることもできる。例えば、ビス［２−（４’，６’−ジフルオロフェニル）ピリジナト−Ｎ，Ｃ２’］イリジウム（ＩＩＩ）テトラキス（１−ピラゾリル）ボラート（略称：ＦＩｒ６）、ビス［２−（４’，６’−ジフルオロフェニル）ピリジナト−Ｎ，Ｃ２’］イリジウム（ＩＩＩ）ピコリナート（略称：ＦＩｒｐｉｃ）、ビス［２−（３’，５’−ビストリフルオロメチルフェニル）ピリジナト−Ｎ，Ｃ２’］イリジウム（ＩＩＩ）ピコリナート（略称：Ｉｒ（ＣＦ３ｐｐｙ）２（ｐｉｃ））、ビス［２−（４’，６’−ジフルオロフェニル）ピリジナト−Ｎ，Ｃ２’］イリジウム（ＩＩＩ）アセチルアセトナート（略称：ＦＩｒａｃａｃ）、トリス（２−フェニルピリジナト）イリジウム（ＩＩＩ）（略称：Ｉｒ（ｐｐｙ）３）、ビス（２−フェニルピリジナト）イリジウム（ＩＩＩ）アセチルアセトナート（略称：Ｉｒ（ｐｐｙ）２（ａｃａｃ））、ビス（ベンゾ［ｈ］キノリナト）イリジウム（ＩＩＩ）アセチルアセトナート（略称：Ｉｒ（ｂｚｑ）２（ａｃａｃ））、ビス（２，４−ジフェニル−１，３−オキサゾラト−Ｎ，Ｃ２’）イリジウム（ＩＩＩ）アセチルアセトナート（略称：Ｉｒ（ｄｐｏ）２（ａｃａｃ））、ビス［２−（４’−パーフルオロフェニルフェニル）ピリジナト］イリジウム（ＩＩＩ）アセチルアセトナート（略称：Ｉｒ（ｐ−ＰＦ−ｐｈ）２（ａｃａｃ））、ビス（２−フェニルベンゾチアゾラト−Ｎ，Ｃ２’）イリジウム（ＩＩＩ）アセチルアセトナート（略称：Ｉｒ（ｂｔ）２（ａｃａｃ））、ビス［２−（２’−ベンゾ［４，５−α］チエニル）ピリジナト−Ｎ，Ｃ３’］イリジウム（ＩＩＩ）アセチルアセトナート（略称：Ｉｒ（ｂｔｐ）２（ａｃａｃ））、ビス（１−フェニルイソキノリナト−Ｎ，Ｃ２’）イリジウム（ＩＩＩ）アセチルアセトナート（略称：Ｉｒ（ｐｉｑ）２（ａｃａｃ））、（アセチルアセトナト）ビス［２，３−ビス（４−フルオロフェニル）キノキサリナト］イリジウム（ＩＩＩ）（略称：Ｉｒ（Ｆｄｐｑ）２（ａｃａｃ））、（アセチルアセトナト）ビス（２，３，５−トリフェニルピラジナト）イリジウム（ＩＩＩ）（略称：Ｉｒ（ｔｐｐｒ）２（ａｃａｃ））、２，３，７，８，１２，１３，１７，１８−オクタエチル−２１Ｈ，２３Ｈ−ポルフィリン白金（ＩＩ）（略称：ＰｔＯＥＰ）、トリス（アセチルアセトナト）（モノフェナントロリン）テルビウム（ＩＩＩ）（略称：Ｔｂ（ａｃａｃ）３（Ｐｈｅｎ））、トリス（１，３−ジフェニル−１，３−プロパンジオナト）（モノフェナントロリン）ユーロピウム（ＩＩＩ）（略称：Ｅｕ（ＤＢＭ）３（Ｐｈｅｎ））、トリス［１−（２−テノイル）−３，３，３−トリフルオロアセトナト］（モノフェナントロリン）ユーロピウム（ＩＩＩ）（略称：Ｅｕ（ＴＴＡ）３（Ｐｈｅｎ））、（ジピバロイルメタナト）ビス（２，３，５−トリフェニルピラジナト）イリジウム（ＩＩＩ）（略称：Ｉｒ（ｔｐｐｒ）２（ｄｐｍ））などが挙げられる。
【００５７】
なお、これらの発光物質は、ホスト材料に分散させて用いるのが好ましい。ホスト材料としては、例えば、ＮＰＢ（略称）、ＴＰＤ（略称）、ＴＣＴＡ（略称）、ＴＤＡＴＡ（略称）、ＭＴＤＡＴＡ（略称）、ＢＳＰＢ（略称）などの芳香族アミン化合物、ＰＣｚＰＣＡ１（略称）、ＰＣｚＰＣＡ２（略称）、ＰＣｚＰＣＮ１（略称）、ＣＢＰ（略称）、ＴＣＰＢ（略称）、ＣｚＰＡ（略称）、９−フェニル−３−［４−（１０−フェニル−９−アントリル）フェニル］−９Ｈ−カルバゾール（略称：ＰＣｚＰＡ）、４−フェニル−４’−（９−フェニル−９Ｈ−カルバゾール−３−イル）トリフェニルアミン（略称：ＰＣＢＡ１ＢＰ）などのカルバゾール誘導体、ＰＶＫ（略称）、ＰＶＴＰＡ（略称）、ＰＴＰＤＭＡ（略称）、Ｐｏｌｙ−ＴＰＤ（略称）などの高分子化合物を含む正孔輸送性の高い物質や、トリス（８−キノリノラト）アルミニウム（略称：Ａｌｑ）、トリス（４−メチル−８−キノリノラト）アルミニウム（略称：Ａｌｍｑ３）、ビス（１０−ヒドロキシベンゾ［ｈ］キノリナト）ベリリウム（略称：ＢｅＢｑ２）、ビス（２−メチル−８−キノリノラト）（４−フェニルフェノラト）アルミニウム（略称：ＢＡｌｑ）など、キノリン骨格またはベンゾキノリン骨格を有する金属錯体、ビス［２−（２−ヒドロキシフェニル）ベンズオキサゾラト］亜鉛（略称：Ｚｎ（ＢＯＸ）２）、ビス［２−（２−ヒドロキシフェニル）ベンゾチアゾラト］亜鉛（略称：Ｚｎ（ＢＴＺ）２）などのオキサゾール系、チアゾール系配位子を有する金属錯体、さらに、２−（４−ビフェニリル）−５−（４−ｔｅｒｔ−ブチルフェニル）−１，３，４−オキサジアゾール（略称：ＰＢＤ）や、１，３−ビス［５−（ｐ−ｔｅｒｔ−ブチルフェニル）−１，３，４−オキサジアゾール−２−イル］ベンゼン（略称：ＯＸＤ−７）、９−［４−（５−フェニル−１，３，４−オキサジアゾール−２−イル）フェニル］カルバゾール（略称：ＣＯ１１）、３−（４−ビフェニリル）−４−フェニル−５−（４−ｔｅｒｔ−ブチルフェニル）−１，２，４−トリアゾール（略称：ＴＡＺ）、バソフェナントロリン（略称：ＢＰｈｅｎ）、バソキュプロイン（略称：ＢＣＰ）などの電子輸送性の高い物質を用いることができる。
【００５８】
電子輸送層は、電子輸送性の高い物質を含む層である。電子輸送性の高い物質としては、例えば、Ａｌｑ（略称）、Ａｌｍｑ３（略称）、ＢｅＢｑ２（略称）、ＢＡｌｑ（略称）など、キノリン骨格またはベンゾキノリン骨格を有する金属錯体等を用いることができる。また、この他Ｚｎ（ＢＯＸ）２（略称）、Ｚｎ（ＢＴＺ）２（略称）などのオキサゾール系、チアゾール系配位子を有する金属錯体なども用いることができる。さらに、金属錯体以外にも、ＰＢＤ（略称）や、ＯＸＤ−７（略称）、ＣＯ１１（略称）、ＴＡＺ（略称）、ＢＰｈｅｎ（略称）、ＢＣＰ（略称）、２−［４−（ジベンゾチオフェン−４−イル）フェニル］−１−フェニル−１Ｈ−ベンゾイミダゾール（略称：ＤＢＴＢＩｍ−ＩＩ）なども用いることができる。ここに述べた物質は、主に１０−６ｃｍ２／Ｖｓ以上の電子移動度を有する物質である。なお、正孔よりも電子の輸送性の高い物質であれば、これら以外のものを用いてもよい。また、電子輸送層は、単層のものだけでなく、上記物質からなる層を二層以上積層したものを用いてもよい。
【００５９】
また、高分子化合物を用いることもできる。例えば、ポリ［（９，９−ジヘキシルフルオレン−２，７−ジイル）−ｃｏ−（ピリジン−３，５−ジイル）］（略称：ＰＦ−Ｐｙ）、ポリ［（９，９−ジオクチルフルオレン−２，７−ジイル）−ｃｏ−（２，２’−ビピリジン−６，６’−ジイル）］（略称：ＰＦ−ＢＰｙ）などが挙げられる。
【００６０】
電子注入層は、電子注入性の高い物質を含む層である。電子注入性の高い物質としては、リチウム（Ｌｉ）、セシウム（Ｃｓ）、カルシウム（Ｃａ）、フッ化リチウム（ＬｉＦ）、フッ化セシウム（ＣｓＦ）、フッ化カルシウム（ＣａＦ２）等のアルカリ金属、アルカリ土類金属、またはこれらの化合物が挙げられる。また、電子輸送性を有する物質中にアルカリ金属又はアルカリ土類金属又はそれらの化合物を含有させたもの、例えばＡｌｑ中にマグネシウム（Ｍｇ）を含有させたもの等を用いることもできる。この様な構造とすることにより、陰極３２からの電子注入効率をより高めることができる。
【００６１】
これらの層を適宜組み合わせて発光物質を含む有機層３３を形成する方法としては、種々の方法（例えば、乾式法や湿式法等）を適宜選択することができる。例えば、用いる材料に応じて真空蒸着法、インクジェット法またはスピンコート法などを選んで用いればよい。また、各層で異なる方法を用いて形成してもよい。
【００６２】
（電荷発生領域３４ｃに用いることができる材料）
電荷発生領域３４ｃは、正孔輸送性の高い物質とアクセプター性物質を含む領域である。なお、電荷発生領域３４ｃは、同一膜中に正孔輸送性の高い物質とアクセプター性物質を含有する場合だけでなく、正孔輸送性の高い物質を含む層とアクセプター性物質を含む層とが積層されていても良い。但し、電荷発生領域３４ｃを陰極３２側に設ける積層構造の場合には、正孔輸送性の高い物質を含む層が陰極３２と接する構造となり、電荷発生領域３４ｃを陽極３１側に設ける積層構造の場合には、アクセプター性物質を含む層が陽極３１と接する構造となる。
【００６３】
なお、電荷発生領域３４ｃにおいて、正孔輸送性の高い物質に対して質量比で、０．１以上４．０以下の比率でアクセプター性物質を添加することが好ましい。
【００６４】
電荷発生領域３４ｃに用いるアクセプター性物質としては、遷移金属酸化物や元素周期表における第４族乃至第８族に属する金属の酸化物を挙げることができる。具体的には、酸化モリブデンが特に好ましい。なお、酸化モリブデンは、吸湿性が低いという特徴を有している。
【００６５】
また、電荷発生領域３４ｃに用いる正孔輸送性の高い物質としては、芳香族アミン化合物、カルバゾール誘導体、芳香族炭化水素、高分子化合物（オリゴマー、デンドリマー、ポリマー等）など、種々の有機化合物を用いることができる。具体的には、１０−６ｃｍ２／Ｖｓ以上の正孔移動度を有する物質であることが好ましい。但し、電子よりも正孔の輸送性の高い物質であれば、これら以外のものを用いてもよい。
【００６６】
（電子リレー層３４ｂに用いることができる材料）
電子リレー層３４ｂは、電荷発生領域３４ｃにおいてアクセプター性物質がひき抜いた電子を速やかに受け取ることができる層である。従って、電子リレー層３４ｂは、電子輸送性の高い物質を含む層であり、そのＬＵＭＯ準位は、電荷発生領域３４ｃにおけるアクセプター性物質のアクセプター準位と、発光物質を含む有機層３３のＬＵＭＯ準位との間に位置する。具体的には、およそ−５．０ｅＶ以上−３．０ｅＶ以下とするのが好ましい。
【００６７】
電子リレー層３４ｂに用いる物質としては、ペリレン誘導体や、含窒素縮合芳香族化合物が挙げられる。なお、含窒素縮合芳香族化合物は、安定な化合物であるため電子リレー層３４ｂに用いる物質として好ましい。さらに、含窒素縮合芳香族化合物のうち、シアノ基やフルオロ基などの電子吸引基を有する化合物を用いることにより、電子リレー層３４ｂにおける電子の受け取りがさらに容易になるため、好ましい。
【００６８】
ペリレン誘導体の具体例としては、３，４，９，１０−ペリレンテトラカルボン酸二無水物（略称：ＰＴＣＤＡ）、３，４，９，１０−ペリレンテトラカルボキシリックビスベンゾイミダゾール（略称：ＰＴＣＢＩ）、Ｎ，Ｎ’−ジオクチルー３，４，９，１０−ペリレンテトラカルボン酸ジイミド（略称：ＰＴＣＤＩ−Ｃ８Ｈ）、Ｎ，Ｎ’−ジヘキシルー３，４，９，１０−ペリレンテトラカルボン酸ジイミド（略称：Ｈｅｘ  ＰＴＣ）等が挙げられる。
【００６９】
また、含窒素縮合芳香族化合物の具体例としては、ピラジノ［２，３−ｆ］［１，１０］フェナントロリン−２，３−ジカルボニトリル（略称：ＰＰＤＮ）、２，３，６，７，１０，１１−ヘキサシアノ−１，４，５，８，９，１２−ヘキサアザトリフェニレン（略称：ＨＡＴ（ＣＮ）６）、２，３−ジフェニルピリド［２，３−ｂ］ピラジン（略称：２ＰＹＰＲ）、２，３−ビス（４−フルオロフェニル）ピリド［２，３−ｂ］ピラジン（略称：Ｆ２ＰＹＰＲ）等が挙げられる。
【００７０】
その他にも、７，７，８，８，−テトラシアノキノジメタン（略称：ＴＣＮＱ）、１，４，５，８，−ナフタレンテトラカルボン酸二無水物（略称：ＮＴＣＤＡ）、パーフルオロペンタセン、銅ヘキサデカフルオロフタロシアニン（略称：Ｆ１６ＣｕＰｃ）、Ｎ，Ｎ’−ビス（２，２，３，３，４，４，５，５，６，６，７，７，８，８，８−ペンタデカフルオロオクチル）−１，４，５，８−ナフタレンテトラカルボン酸ジイミド（略称：ＮＴＣＤＩ−Ｃ８Ｆ）、３’，４’−ジブチル−５，５’’−ビス（ジシアノメチレン）−５，５’’−ジヒドロ−２，２’：５’，２’’−テルチオフェン（略称：ＤＣＭＴ）、メタノフラーレン（例えば［６，６］−フェニルＣ６１酪酸メチルエステル）等を電子リレー層３４ｂに用いることができる。
【００７１】
（電子注入バッファー３４ａに用いることができる材料）
電子注入バッファー３４ａは、電荷発生領域３４ｃから発光物質を含む有機層３３への電子の注入を容易にする層である。電子注入バッファー３４ａを電荷発生領域３４ｃと発光物質を含む有機層３３の間に設けることにより、両者の注入障壁を緩和することができる。
【００７２】
電子注入バッファー３４ａには、アルカリ金属、アルカリ土類金属、希土類金属、およびこれらの化合物（アルカリ金属化合物（酸化リチウム等の酸化物、ハロゲン化物、炭酸リチウムや炭酸セシウム等の炭酸塩を含む）、アルカリ土類金属化合物（酸化物、ハロゲン化物、炭酸塩を含む）、または希土類金属の化合物（酸化物、ハロゲン化物、炭酸塩を含む））等の電子注入性の高い物質を用いることが可能である。
【００７３】
また、電子注入バッファー３４ａが、電子輸送性の高い物質とドナー性物質を含んで形成される場合には、電子輸送性の高い物質に対して質量比で、０．００１以上０．１以下の比率でドナー性物質を添加することが好ましい。なお、ドナー性物質としては、アルカリ金属、アルカリ土類金属、希土類金属、およびこれらの化合物（アルカリ金属化合物（酸化リチウム等の酸化物、ハロゲン化物、炭酸リチウムや炭酸セシウム等の炭酸塩を含む）、アルカリ土類金属化合物（酸化物、ハロゲン化物、炭酸塩を含む）、または希土類金属の化合物（酸化物、ハロゲン化物、炭酸塩を含む））の他、テトラチアナフタセン（略称：ＴＴＮ）、ニッケロセン、デカメチルニッケロセン等の有機化合物を用いることもできる。なお、電子輸送性の高い物質としては、先に説明した発光物質を含む有機層３３の一部に形成することができる電子輸送層の材料と同様の材料を用いて形成することができる。
【００７４】
以上のような材料を組み合わせることにより、光源を作製することができる。この光源からは、上述した発光物質からの発光が得られ、その発光色は発光物質の種類を変えることにより選択できる。また、発光色の異なる複数の発光物質を用いることにより、発光スペクトルの幅を拡げて、白色発光を得ることもできる。なお、白色発光を得る場合には、互いに補色となる発光色を呈する発光物質を用いればよい。具体的な補色の関係としては、青色と黄色、又は青緑色と赤色等が挙げられる。
【００７５】
＜応用例＞
本明細書で開示される照明装置は、図１に示した構成要素のみによって構成することも可能であるが、図１に示した構成要素を複数用いて照明装置を構成することも可能である。当該照明装置の構成例を図４に示す。なお、図４（Ａ）は、当該照明装置の断面図であり、図４（Ｂ）は、当該照明装置の上面図である。なお、図４（Ａ）に示す断面図は、図４（Ｂ）に示されたＭ−Ｎ線における断面図に相当する。
【００７６】
図４（Ａ）、（Ｂ）に示す照明装置は、内面がマイナスフレネルレンズ形状である複数の領域を含み、且つ外面がフレネルレンズ形状である複数の領域を含む構造体１００と、構造体１００の内面に密接する高屈折率材料層２００と、高屈折率材料層２００を介して構造体１００上に設けられた複数の面発光体３００ａ〜３００ｃと、隣接する面発光体間のそれぞれに設けられた複数の隔壁４００ａ〜４００ｃと、を有する。すなわち、図４（Ａ）、（Ｂ）に示す照明装置は、複数の隔壁４００ａ〜４００ｃによって分離された複数の面発光体３００ａ〜３００ｃが発する光を高屈折率材料層２００及び構造体１００を介して外部へと放射する照明装置である。当該照明装置においては、各面発光体３００ａ〜３００ｃの光取り出し効率を向上させることが可能であり、発光効率を向上させることが可能である。
【００７７】
なお、構造体、高屈折率材料層、及び面発光体の詳細な説明については、上述の内容を援用することとする。また、複数の隔壁４００ａ〜４００ｃは、アクリル、シロキサン、酸化シリコン等を用いて構成することが可能である。なお、複数の隔壁４００ａ〜４００ｃは、無機膜と有機膜のどちらか一方で形成されたものでもよいし、両方を用いて形成されたものでもよい。
【００７８】
また、図４（Ａ）においては逆テーパー形状の複数の隔壁４００ａ〜４００ｃが設けられる照明装置について示したが、当該隔壁として順テーパー形状の隔壁を適用することも可能である。
【００７９】
また、図４（Ｂ）においては円形状の複数の面発光体３００ａ〜３００ｃ及び複数の隔壁４００ａ〜４００ｃが設けられる照明装置について示したが、当該面発光体及び当該隔壁として多角形状又は楕円形状の面発光体及び隔壁を適用することも可能である。
【００８０】
また、面発光体３００ａ〜３００ｃとして有機ＥＬを利用した光源を適用する場合、図４（Ｃ）に示すように当該照明装置を構成することも可能である。具体的には、図４（Ｃ）に示す照明装置は、面発光体３００ａ〜３００ｃのそれぞれが、高屈折率材料層２００を介して構造体１００上に設けられた陽極及び陰極の一方３１０と、陽極及び陰極の一方３１０上に設けられた複数の発光物質を含む有機層３３０ａ〜３３０ｃのいずれか一と、複数の発光物質を含む有機層３３０ａ〜３３０ｃのいずれか一上に設けられた複数の陽極及び陰極の他方３２０ａ〜３２０ｃのいずれか一と、を有する。さらに、図４（Ｃ）に示す照明装置においては、複数の隔壁４００ａ〜４００ｃが陽極及び陰極の一方３１０上に設けられている。なお、複数の隔壁４００ａ〜４００ｃ上にも発光物質を含む有機層３３０ａ〜３３０ｃ及び陽極及び陰極の他方３２０ａ〜３２０ｃと同じ層が設けられている。
【００８１】
すなわち、図４（Ｃ）に示す照明装置は、以下の順序によって作製される照明装置である。まず、高屈折率材料層２００上に陽極及び陰極の一方３１０を形成する。次いで、複数の隔壁４００ａ〜４００ｃを形成する。次いで、陽極及び陰極の一方３１０及び複数の隔壁４００ａ〜４００ｃ上に発光物質を含む有機層を形成する。この時、陽極及び陰極の一方３１０と複数の隔壁４００ａ〜４００ｃの段差において、当該有機層が段切れする。これにより、分離された陽極及び陰極の一方３１０上の複数の発光物質を含む有機層３３０ａ〜３３０ｃ並びに複数の隔壁４００ａ〜４００ｃのそれぞれ上の発光物質を含む有機層が形成される。次いで、発光物質を含む有機層上に陽極及び陰極の他方を形成する。この時、同様に、当該陽極及び陰極の他方が段切れする。これにより、分離された複数の発光物質を含む有機層３３０ａ〜３３０ｃのいずれか一上の陽極及び陰極の他方３２０ａ〜３２０ｃのいずれか一並びに複数の隔壁４００ａ〜４００ｃのそれぞれ上に発光物質を含む有機層を介して陽極及び陰極の他方が形成される。
【００８２】
なお、陽極及び陰極、並びに発光物質を含む有機層の詳細な説明については、上述の内容を援用することとする。
【実施例】
【００８３】
本実施例では、本発明の一態様の照明装置を備えた電子機器の一例について説明する。
【００８４】
図５（Ａ）は、本発明の一態様の照明装置を電気スタンドとして用いた例である。電気スタンドは、筐体１００１と、照明部１００３とを有している。そして、照明部１００３として、本発明の一態様の照明装置が用いられている。
【００８５】
図５（Ｂ）は、本発明の一態様の照明装置を、室内用照明装置として用いた例である。室内用照明装置は、筐体１００４と、照明部１００６とを有している。そして、照明部１００６として、本発明の一態様の照明装置が用いられている。
【符号の説明】
【００８６】
１０      構造体
１１      部材
１２      部材
１３      部材
２０      高屈折率材料層
３０      面発光体
３１      陽極
３２      陰極
３３      発光物質を含む有機層
３３ａ    発光物質を含む有機層
３３ｂ    発光物質を含む有機層
３４      中間層
３４ａ    電子注入バッファー
３４ｂ    電子リレー層
３４ｃ    電荷発生領域
１００    構造体
２００    高屈折率材料層
３００ａ  面発光体
３００ｂ  面発光体
３００ｃ  面発光体
３１０    陽極及び陰極の一方
３２０ａ  陽極及び陰極の他方
３２０ｂ  陽極及び陰極の他方
３２０ｃ  陽極及び陰極の他方
３３０ａ  発光物質を含む有機層
３３０ｂ  発光物質を含む有機層
３３０ｃ  発光物質を含む有機層
４００ａ  隔壁
４００ｂ  隔壁
４００ｃ  隔壁
１００１  筐体
１００３  照明部
１００４  筐体
１００６  照明部
【図１】
0005827104.tif 000002
【図２】
0005827104.tif 000003
【図３】
0005827104.tif 000004
【図４】
0005827104.tif 000005
【図５】
0005827104.tif 000006